(57)【要約】    【課題】打球感、飛行性能及び耐擦傷性に優れたゴルフボール２の提供。    【解決手段】ゴルフボール２は、コア４、中間層５及びカバー６を備えている。中間層５は、２０質量％以上６０質量％以下の材料硬度が１０未満であるスチレンブロック含有熱可塑性エラストマーと、４０質量％以上８０質量％以下の材料硬度が５０以上７０以下であるエチレン−（メタ）アクリル酸共重合体系アイオノマー樹脂とを含んでいる。中間層５は、３５以上５０以下の硬度と、１．２ｍｍ以下の厚みとを備えている。ゴルフボール２は、その表面に多数のダブルラジアスディンプルと多数のトリプルラジアスディンプルとを備えている。ダブルラジアスディンプルの比率は２０％以上４２％以下であり、トリプルラジアスディンプルの比率は５０％以上である。【選択図】図１
2006149937.tif 000002
【特許請求の範囲】
【請求項１】
コア、中間層及びカバーを備えており、
この中間層が、２０質量％以上６０質量％以下の材料硬度が１０未満であるスチレンブロック含有熱可塑性エラストマーと、４０質量％以上８０質量％以下の材料硬度が５０以上７０以下であるエチレン−（メタ）アクリル酸共重合体系アイオノマー樹脂とを含んでおり、
この中間層が、３５以上５０以下の硬度と、１．２ｍｍ以下の厚みとを備えており、
このカバーが、５５以上の硬度と、１．５ｍｍ以下の厚みとを備えており、
その表面に多数のダブルラジアスディンプルと多数のトリプルラジアスディンプルとを備えており、
このダブルラジアスディンプルが、曲率半径Ｒ１を備えた第一側壁面と、この曲率半径Ｒ１の５倍以上５５倍以下である曲率半径Ｒ２を備え第一側壁面よりもボトム側に位置するボトム面とを備えており、
このトリプルラジアスディンプルが、仮想曲率半径Ｒｘと同一であるか又はそれよりも大きな曲率半径Ｒ１を備えた第一側壁面と、この第一側壁面よりもボトム側に位置して仮想曲率半径Ｒｘよりも小さな曲率半径Ｒ２を備えた第二側壁面と、この第二側壁面よりもボトム側に位置して仮想曲率半径Ｒｘと同一であるか又はそれよりも大きな曲率半径Ｒ３を備えたボトム面とを備えており、
ディンプルの総数に対するダブルラジアスディンプルの数の比率が２０％以上４２％以下であり、
ディンプルの総数に対するトリプルラジアスディンプルの数の比率が５０％以上であるゴルフボール。
【請求項２】
上記ダブルラジアスディンプルにおいて、第一側壁面の深さがディンプルの深さの０．２０倍以上０．７０倍以下である請求項１に記載のゴルフボール。
【請求項３】
上記ダブルラジアスディンプルにおいて、ボトム面の最大直径がディンプルの直径の０．６０倍以上０．９５倍以下である請求項１又は２に記載のゴルフボール。
【請求項４】
上記トリプルラジアスディンプルにおいて、第一側壁面の深さがディンプルの深さの０．１０倍以上０．５０倍以下である請求項１から３のいずれかに記載のゴルフボール。
【請求項５】
上記トリプルラジアスディンプルにおいて、第二側壁面の最大直径がディンプルの直径の０．６０倍以上０．９５倍以下である請求項１から４のいずれかに記載のゴルフボール。
【請求項６】
上記ダブルラジアスディンプルの第一側壁面及びボトム面並びにトリプルラジアスディンプルの第一側壁面、第二側壁面及びボトム面が下向きに凸である請求項１から５のいずれかに記載のゴルフボール。
【請求項７】
上記中間層の厚みＴｍに対するカバーの厚みＴｃの比（Ｔｃ／Ｔｍ）が１．０以上２．０以下である請求項１から６のいずれかに記載のゴルフボール。
【発明の詳細な説明】
【技術分野】
【０００１】
本発明は、ゴルフボールに関する。詳細には、本発明は、コア、中間層及びカバーを備えたソリッドゴルフボールに関する。
【背景技術】
【０００２】
近年、糸巻きボールに匹敵する打球感を目的としてスリーピースゴルフボールが開発され、市場に供給されてる。特開２０００−７０４０８公報及び特開２０００−７０４１２公報には、熱可塑性エラストマーからなる中間層を備えたスリーピースゴルフボールが開示されている。特開２００２−２３９０３３公報及び特開２００３−５２８５５公報には、アイオノマー樹脂と熱可塑性エラストマーとからなる中間層を備えたスリーピースゴルフボールが開示されている。
【０００３】
ゴルフボールは、その表面に多数のディンプルを備えている。一般的にゴルフボールは、単一の曲率半径を有する断面形状を備えたシングルラジアスディンプルか、２つの曲率半径を有する断面形状を備えたダブルラジアスディンプルを備えている。ディンプルは、飛行時のゴルフボール周りの空気の流れを乱し、乱流剥離を起こさせる。乱流剥離によって空気のゴルフボールからの剥離点が後方にシフトし、抗力が低減される。乱流剥離によってバックスピンに起因するゴルフボールの上側剥離点と下側剥離点との差が助長され、ゴルフボールに作用する揚力が高められる。このようなディンプルの役割は、「ディンプル効果」と称されている。優れたディンプルは、よりよく空気の流れを乱す。
【０００４】
飛行性能向上を目的とした、ディンプルの形状に関する種々の提案がなされている。特開平５−９６０２６号公報には、エッジ近傍のスロープが底部のスロープよりも急傾斜である形状を備えたディンプルが開示されている。特開平９−７０４４９号公報には、断面形状がダブルラジアスから構成されるディンプルが開示されている。特開２００４−１６６７２５公報には、エッジ近傍の曲率半径に対する底部の曲率半径の比が大きなディンプルが開示されている。特開２００３−１９９８４６公報には、アイオノマー樹脂と熱可塑性エラストマーとからなる中間層を備え、かつ輪郭長さが大きなディンプルを備えたゴルフボールが開示されている。
【特許文献１】特開２０００−７０４０８公報
【特許文献２】特開２０００−７０４１２公報
【特許文献３】特開２００２−２３９０３３公報
【特許文献４】特開２００３−５２８５５公報
【特許文献５】特開平５−９６０２６号公報
【特許文献６】特開平９−７０４４９号公報
【特許文献７】特開２００４−１６６７２５公報
【特許文献８】特開２００３−１９９８４６公報
【発明の開示】
【発明が解決しようとする課題】
【０００５】
特開２０００−７０４０８公報及び特開２０００−７０４１２公報に開示されたゴルフボールでは、中間層の反発性能が不十分である。飛行性能は、反発性能と相関する。これらのゴルフボールは、飛行性能に劣る。これらのゴルフボールでは、打球感のために、飛行性能が犠牲となっている。
【０００６】
特開２００２−２３９０３３公報に開示されたゴルフボールでは、中間層が高硬度であることに起因して、ドライバーショットにおけるスピンが過剰となる傾向が見られる。過剰なスピンは、不十分な飛距離の一因である。高硬度な中間層は、打球感にも悪影響を与える。特開２００３−５２８５５公報に開示されたゴルフボールでも、過剰なスピンに起因して、十分な飛距離が得られない。
【０００７】
ゴルフボールに対するゴルファーの最大の関心事は、飛距離である。飛行性能の観点から、ディンプルには改良の余地がある。ゴルフボールがショートアイアンで打撃されると、その表面が削られることがある。特にダブルラジアスディンプルを備えたゴルフボールの場合、応力集中に起因して、ディンプルの周縁が削られやすい。ディンプルには、耐擦傷性の点でも改良の余地がある。
【０００８】
本発明の目的は、打球感、飛行性能及び耐擦傷性に優れたゴルフボールの提供にある。
【課題を解決するための手段】
【０００９】
本発明に係るゴルフボールは、コア、中間層及びカバーを備える。この中間層は、２０質量％以上６０質量％以下の材料硬度が１０未満であるスチレンブロック含有熱可塑性エラストマーと、４０質量％以上８０質量％以下の材料硬度が５０以上７０以下であるエチレン−（メタ）アクリル酸共重合体系アイオノマー樹脂とを含む。この中間層は、３５以上５０以下の硬度と、１．２ｍｍ以下の厚みとを備える。このカバーは、５５以上の硬度と、１．５ｍｍ以下の厚みとを備える。このゴルフボールは、その表面に多数のダブルラジアスディンプルと多数のトリプルラジアスディンプルとを備える。このダブルラジアスディンプルは、曲率半径Ｒ１を備えた第一側壁面と、この曲率半径Ｒ１の５倍以上５５倍以下である曲率半径Ｒ２を備え第一側壁面よりもボトム側に位置するボトム面とを備える。このトリプルラジアスディンプルは、仮想曲率半径Ｒｘと同一であるか又はそれよりも大きな曲率半径Ｒ１を備えた第一側壁面と、この第一側壁面よりもボトム側に位置して仮想曲率半径Ｒｘよりも小さな曲率半径Ｒ２を備えた第二側壁面と、この第二側壁面よりもボトム側に位置して仮想曲率半径Ｒｘと同一であるか又はそれよりも大きな曲率半径Ｒ３を備えたボトム面とを備える。ディンプルの総数に対するダブルラジアスディンプルの数の比率は、２０％以上４２％以下である。ディンプルの総数に対するトリプルラジアスディンプルの数の比率は、５０％以上である。本発明において仮想曲率半径Ｒｘとは、仮想ディンプルの曲率半径を意味する。この仮想ディンプルとは、当該ディンプルの直径と同一の直径及び当該ディンプルの容積と同一の容積を備えたシングルラジアスディンプルを意味する。
【００１０】
好ましくは、ダブルラジアスディンプルにおいて、第一側壁面の深さはディンプルの深さの０．２０倍以上０．７０倍以下である。好ましくは、ダブルラジアスディンプルにおいて、ボトム面の最大直径はディンプルの直径の０．６０倍以上０．９５倍以下である。  
【００１１】
好ましくは、トリプルラジアスディンプルにおいて、第一側壁面の深さはディンプルの深さの０．１０倍以上０．５０倍以下である。好ましくは、トリプルラジアスディンプルにおいて、第二側壁面の最大直径はディンプルの直径の０．６０倍以上０．９５倍以下である。
【００１２】
好ましくは、ダブルラジアスディンプルの第一側壁面及びボトム面並びにトリプルラジアスディンプルの第一側壁面、第二側壁面及びボトム面は、下向きに凸である。
【００１３】
好ましくは、中間層の厚みＴｍに対するカバーの厚みＴｃの比（Ｔｃ／Ｔｍ）は、１．０以上２．０以下である。
【発明の効果】
【００１４】
このゴルフボールの中間層には、軟質なスチレンブロック含有熱可塑性エラストマーと硬質なエチレン−（メタ）アクリル酸共重合体系アイオノマー樹脂とが併用されており、しかも中間層の厚みが小さい。この中間層は、良好な打球感及び優れた反発性能に寄与する。前述のように、ダブルラジアスディンプルは飛行性能に優れるが、耐擦傷性に劣る。本発明に係るゴルフボールでは、トリプルラジアスディンプルにより、耐擦傷性が補われる。このゴルフボールでは、ダブルラジアスディンプルとトリプルラジアスディンプルとの混在により、ゴルフボールの空力特性が高められる。優れた反発性能と優れた空力特性との相乗効果により、このゴルフボール２では極めて優れた飛行性能が達成される。このゴルフボールは、打球感、飛行性能及び耐擦傷性のすべてにおいて優れる。
【発明を実施するための最良の形態】
【００１５】
以下、適宜図面が参照されつつ、好ましい実施形態に基づいて本発明が詳細に説明される。
【００１６】
図１は、本発明の一実施形態に係るゴルフボール２が示された模式的断面図である。このゴルフボール２は、球状のコア４と、中間層５と、カバー６とを備えている。カバー６の表面には、多数のディンプル８が形成されている。ゴルフボール２の表面のうちディンプル８以外の部分は、ランド１０である。このゴルフボール２は、カバー６の外側にペイント層及びマーク層を備えているが、これらの層の図示は省略されている。ゴルフボールが、コア４と中間層５との間に他の層を備えてもよい。ゴルフボールが、中間層５とカバー６との間に他の層を備えてもよい。
【００１７】
本明細書においてカバー６とは、ペイント層及びマーク層を除く最外層を意味する。カバーが２層構造であると称されるゴルフボールも存在するが、この場合は、外側の層が本明細書におけるカバー６に相当する。
【００１８】
このゴルフボール２の直径は、４０ｍｍから４５ｍｍである。米国ゴルフ協会（ＵＳＧＡ）の規格が満たされるとの観点から、直径は４２．６７ｍｍ以上が好ましい。空気抵抗抑制の観点から、直径は４４ｍｍ以下が好ましく、４２．８０ｍｍ以下がより好ましい。このゴルフボール２の質量は、４０ｇ以上５０ｇ以下である。大きな慣性が得られるとの観点から、質量は４４ｇ以上が好ましく、４５．００ｇ以上が特に好ましい。ＵＳＧＡの規格が満たされるとの観点から、質量は４５．９３ｇ以下が好ましい。
【００１９】
コア４は通常、ゴム組成物が架橋されることで得られる。ゴム組成物の基材ゴムとしては、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましい。ポリブタジエンと他のゴムとが併用される場合は、ポリブタジエンが主成分とされるのが好ましい。具体的には、全基材ゴムに対するポリブタジエンの比率が５０質量％以上、特には８０質量％以上とされるのが好ましい。シス−１，４結合の比率が４０％以上、特には８０％以上であるハイシスポリブタジエンが特に好ましい。
【００２０】
コア４の架橋には、通常は共架橋剤が用いられる。反発性能の観点から好ましい共架橋剤は、炭素数が２から８であるα，β−不飽和カルボン酸の、１価又は２価の金属塩である。好ましい共架橋剤の具体例としては、アクリル酸亜鉛、アクリル酸マグネシウム、メタクリル酸亜鉛及びメタクリル酸マグネシウムが挙げられる。高い反発性能が得られるという理由から、アクリル酸亜鉛が特に好ましい。
【００２１】
共架橋剤として、炭素数が２から８であるα，β−不飽和カルボン酸と金属酸化物とが配合されてもよい。両者はゴム組成物中で反応し、塩が得られる。この塩が、共架橋剤として機能する。好ましいα，β−不飽和カルボン酸としてはアクリル酸及びメタクリル酸が挙げられ、特にアクリル酸が好ましい。好ましい金属酸化物としては酸化亜鉛及び酸化マグネシウムが挙げられ、特に酸化亜鉛が好ましい。
【００２２】
共架橋剤の配合量は、基材ゴム１００質量部に対して１０質量部以上５０質量部以下が好ましい。配合量が上記範囲未満であると、ゴルフボール２の反発性能が不十分となることがある。この観点から、配合量は１５質量部以上がより好ましい。配合量が上記範囲を超えると、ゴルフボール２の打球感が硬くなることがある。この観点から、配合量は４５質量部以下が特に好ましい。
【００２３】
コア４に用いられるゴム組成物には、共架橋剤と共に有機過酸化物が配合されるのが好ましい。有機過酸化物は、架橋反応に寄与する。有機過酸化物の配合により、ゴルフボール２の反発性能が高まる。好適な有機過酸化物としては、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。特に汎用性の高い有機過酸化物は、ジクミルパーオキサイドである。
【００２４】
有機過酸化物の配合量は、基材ゴム１００質量部に対して０．１質量部以上３．０質量部以下が好ましい。配合量が上記範囲未満であると、ゴルフボール２の反発性能が不十分となることがある。この観点から、配合量は０．３質量部以上がより好ましく、０．５質量部以上が特に好ましい。配合量が上記範囲を超えると、ゴルフボール２の打球感が硬くなることがある。この観点から、配合量は２．８質量部以下がより好ましく、２．５質量部以下が特に好ましい。
【００２５】
比重調整等の目的で、コア４に充填剤が配合されてもよい。好適な充填剤としては、酸化亜鉛、硫酸バリウム、炭酸カルシウム及び炭酸マグネシウムが例示される。充填剤として、高比重金属からなる粉末が配合されてもよい。高比重金属の具体例としては、タングステン及びモリブデンが挙げられる。充填剤の配合量は、コア４の意図した比重が達成されるように適宜決定される。特に好ましい充填剤は、酸化亜鉛である。酸化亜鉛は、架橋助剤としても機能する。コア４には、硫黄化合物、老化防止剤、着色剤、可塑剤、分散剤等の各種添加剤が、必要に応じて適量配合される。コア４に、架橋ゴム粉末又は合成樹脂粉末が配合されてもよい。
【００２６】
コア４の直径は３６ｍｍ以上４１ｍｍ以下が好ましい。直径が上記範囲未満であると、ゴルフボール２の反発性能が不十分となることがある。この観点から、直径は３７ｍｍ以上がより好ましい。直径が上記範囲を越えると、ゴルフボール２の耐久性が不十分となることがある。この観点から、直径は４０ｍｍ以下がより好ましい。
【００２７】
コア４の圧縮変形量は、３．５ｍｍ以上６．０ｍｍ以下が好ましい。圧縮変形量が上記範囲未満であると、ゴルフボール２の打球感が不十分となることがある。この観点から、圧縮変形量は４．０ｍｍ以上がより好ましく、４．２ｍｍ以上が特に好ましい。圧縮変形量が上記範囲を越えると、ゴルフボール２の耐久性が不十分となることがある。この観点から、圧縮変形量は５．５ｍｍ以下がより好ましい。圧縮変形量の測定では、まず測定対象である球体（コア４）が金属製の剛板の上に置かれる。次に、球体に向かって金属製の円柱が徐々に降下する。この円柱の底面と剛板との間に挟まれた球体は、変形する。球体に９８Ｎの初荷重がかかった状態から１２７４Ｎの終荷重がかかった状態までの円柱の移動距離が、圧縮変形量である。
【００２８】
コアの表面硬度は、４０以上５５以下が好ましい。表面硬度が上記範囲未満であると、ゴルフボール２の反発性能が不十分となることがある。この観点から、表面硬度は４５以上がより好ましい。表面硬度が上記範囲を超えると、打球感が不十分となり、また過剰なスピンによって飛距離が不十分となることがある。この観点から、表面硬度は５０以下がより好ましい。表面硬度の測定には、ショアＤ型スプリング式硬度計が取り付けられた自動ゴム硬度測定器（高分子計器社の商品名「Ｐ１」）が用いられる。この硬度計が、コアの表面に押しつけられる。
【００２９】
コア４の架橋温度は、通常は１４０℃以上１８０℃以下である。コア４の架橋時間は、通常は１０分以上６０分以下である。コア４の比重は、０．９０以上１．４０以下である。コア４が２以上の層を備えてもよい。
【００３０】
中間層５には、基材ポリマーとして、スチレンブロック含有熱可塑性エラストマーとエチレン−（メタ）アクリル酸共重合体系アイオノマー樹脂とが、ブレンドされて用いられている。
【００３１】
スチレンブロック含有熱可塑性エラストマーには、スチレン−ブタジエン−スチレンブロック共重合体（ＳＢＳ）、スチレン−イソプレン−スチレンブロック共重合体（ＳＩＳ）、スチレン−イソプレン−ブタジエン−スチレンブロック共重合体（ＳＩＢＳ）、ＳＢＳの水添物、ＳＩＳの水添物及びＳＩＢＳの水添物が含まれる。ＳＢＳの水添物としては、スチレン−エチレン−ブチレン−スチレンブロック共重合体（ＳＥＢＳ）が挙げられる。ＳＩＳの水添物としては、スチレン−エチレン−プロピレン−スチレンブロック共重合体（ＳＥＰＳ）が挙げられる。ＳＩＢＳの水添物としては、スチレン−エチレン−エチレン−プロピレン−スチレンブロック共重合体（ＳＥＥＰＳ）が挙げられる。
【００３２】
本発明において、スチレンブロック含有熱可塑性エラストマーには、ＳＢＳ、ＳＩＳ、ＳＩＢＳ、ＳＥＢＳ、ＳＥＰＳ及びＳＥＥＰＳ並びにこれらの水添物からなる群から選択された１種又は２種以上と、オレフィンとのアロイが含まれる。このアロイ中のオレフィン成分は、熱可塑性エラストマーとアイオノマー樹脂との相溶性向上に寄与すると推測される。このアロイが用いられることにより、ゴルフボール２の反発性能が向上する。好ましくは、炭素数が２以上１０以下のオレフィンが用いられる。
【００３３】
熱可塑性エラストマーにおけるスチレン成分の含有率は、１０質量％以上５０質量％以下が好ましい。含有率が上記範囲未満であると、ゴルフボール２の反発性能が不十分となることがある。この観点から、含有率は１２質量％以上がより好ましく、１５質量％以上が特に好ましい。含有率が上記範囲を超えると、ゴルフボール２の打球感が不十分となることがある。この観点から、含有率は４７質量％以下がより好ましく、４５質量％以下が特に好ましい。
【００３４】
この中間層５には、材料硬度が１０未満であるスチレンブロック含有熱可塑性エラストマーが用いられる。このスチレンブロック含有熱可塑性エラストマーは、ゴルフボール２の反発性能に寄与する。反発性能の観点から、スチレンブロック含有熱可塑性エラストマーの材料硬度は８未満がより好ましく、６未満が特に好ましい。材料硬度は、通常は２以上である。本発明において「硬度」とは、特にことわりのない限り、「ＡＳＴＭ−Ｄ  ２２４０−６８」の規定に準拠して測定された硬度を意味する。測定は、ショアＤ型スプリング式硬度計が取り付けられた自動ゴム硬度測定器（高分子計器社の商品名「Ｐ１」）によって行われる。測定には、当該ポリマー又は当該ポリマー組成物からなり、熱プレスで成形された、厚みが約２ｍｍであるシートが用いられる。測定に先立ち、シートは２３℃の温度下に２週間保管される。測定時には、３枚のシートが重ね合わされる。本発明において材料硬度とは、当該ポリマー単体からなるスラブの硬度を意味する。なお、スチレンブロック含有熱可塑性エラストマーの、「ＪＩＳ  Ｋ６３０１」に準拠してＡ型硬度計で測定された材料硬度は、８０未満が好ましく、６０未満がより好ましく、４０未満が特に好ましい。
【００３５】
材料硬度が１０未満であるスチレンブロック含有熱可塑性エラストマーの具体例としては、三菱化学社の商品名「ラバロンＴ３３３９Ｃ」が挙げられる。
【００３６】
エチレン−（メタ）アクリル酸共重合体系アイオノマー樹脂は、エチレンと、アクリル酸又はメタクリル酸とが共重合されることで得られる。このアイオノマー樹脂は、通常は７０質量％以上９５質量％以下のエチレン成分と、５質量％以上３０質量％以下のアクリル酸成分又はメタクリル酸成分とを含有する。共重合体におけるカルボン酸の一部は、金属イオンで中和されている。中和のための金属イオンとしては、ナトリウムイオン、カリウムイオン、リチウムイオン、亜鉛イオン、カルシウムイオン、マグネシウムイオン、アルミニウムイオン及びネオジムイオンが例示される。中和が、２種以上の金属イオンでなされてもよい。ゴルフボール２の反発性能及び耐久性の観点から特に好適な金属イオンは、ナトリウムイオン、亜鉛イオン、リチウムイオン及びマグネシウムイオンである。
【００３７】
この中間層５には、材料硬度が５０以上７０以下であるエチレン−（メタ）アクリル酸共重合体系アイオノマー樹脂が用いられる。材料硬度が上記範囲未満であると、ゴルフボール２の反発性能が不十分となることがある。この観点から、材料硬度は５３以上がより好ましく、５５以上が特に好ましい。材料硬度が上記範囲を越えると、ゴルフボール２の打球感が悪くなり、また、スピンが過剰となることがある。この観点から、材料硬度は６７以下がより好ましく、６５以下が特に好ましい。
【００３８】
材料硬度が５０以上７０以下であるエチレン−（メタ）アクリル酸共重合体系アイオノマー樹脂の具体例としては、三井デュポンポリケミカル社の商品名「ハイミラン１５５５」、「ハイミラン１５５７」、「ハイミラン１６０５」及び「ハイミラン１７０６」並びにデュポン社の商品名「サーリン８９４５」及び「サーリン９９４５」が例示される。
【００３９】
中間層５における、材料硬度が１０未満であるスチレンブロック含有熱可塑性エラストマーの比率Ｐstは、２０質量％以上６０質量％以下である。中間層５における、材料硬度が５０以上７０以下であるエチレン−（メタ）アクリル酸共重合体系アイオノマー樹脂の比率Ｐioは、４０質量％以上８０質量％以下である。材料硬度が１０未満であるスチレンブロック含有熱可塑性エラストマーと、材料硬度が５０以上７０以下であるエチレン−（メタ）アクリル酸共重合体系アイオノマー樹脂とは、相溶性に優れる。両者は分子レベルで混ざり合う。この中間層５は、低硬度であるにもかかわらず、強度及び反発弾性に優れる。スチレンブロック含有熱可塑性エラストマーの比率Ｐstが上記範囲未満であると、ゴルフボール２の打球感が不十分となることがある。この観点から、比率Ｐstは２５質量％以上がより好ましく、３０質量％以上が特に好ましい。エチレン−（メタ）アクリル酸共重合体系アイオノマー樹脂の比率Ｐioが上記範囲未満であると、ゴルフボール２の反発性能が不十分となることがある。この観点から、比率Ｐioは４５質量％以上がより好ましく、５０質量％以上が特に好ましい。
【００４０】
中間層５の基材ポリマーとして、
（Ａ）材料硬度が１０未満であるスチレンブロック含有熱可塑性エラストマー
（Ｂ）材料硬度が５０以上７０以下であるエチレン−（メタ）アクリル酸共重合体系アイ    オノマー樹脂
及び
（Ｃ）他のポリマー
が用いられてもよい。他のポリマー（Ｃ）としては、
（Ｃ１）上記（Ａ）以外のスチレンブロック含有熱可塑性エラストマー
（Ｃ２）上記（Ｂ）以外のアイオノマー樹脂
（Ｃ３）熱可塑性ポリウレタンエラストマー
（Ｃ４）熱可塑性ポリアミドエラストマー
（Ｃ５）熱可塑性ポリエステルエラストマー
及び
（Ｃ６）熱可塑性ポリオレフィンエラストマー
が挙げられる。
【００４１】
上記（Ａ）以外のスチレンブロック含有熱可塑性エラストマー（Ｃ１）の具体例としては、ダイセル化学工業社の商品名「エポフレンドＡ１０１０」；クラレ社の商品名「セプトンＨＧ−２５２」；並びに三菱化学社の商品名「ラバロンＳＪ５４００Ｎ」、「ラバロンＳＪ６４００Ｎ」、「ラバロンＳＪ７４００Ｎ」、「ラバロンＳＪ８４００Ｎ」、「ラバロンＳＪ９４００Ｎ」及び「ラバロンＳＲ０４」が挙げられる。
【００４２】
上記（Ｂ）以外のアイオノマー樹脂（Ｃ２）の具体例としては、三井デュポンポリケミカル社の商品名「ハイミランＡＭ７３１６」；デュポン社の商品名「サーリン６３２０」、「サーリン８１２０」、「サーリン８３２０」及び「サーリン９３２０」；並びにエクソン社の商品名「ＩＯＴＥＫ７５２０」が挙げられる。
【００４３】
熱可塑性ポリウレタンエラストマー（Ｃ３）としてはクラレ社の商品名「クラミロン９１８０」及び「クラミロン９１９５」並びにＢＡＳＦポリウレタンエラストマーズ社の商品名「エラストランＥＴ８８０」及び「エラストランＥＴ８９０」が挙げられる。
【００４４】
熱可塑性ポリアミドエラストマー（Ｃ４）としては東レ社の商品名「ペバックス２５３３」が挙げられる。
【００４５】
熱可塑性ポリエステルエラストマー（Ｃ５）としては東レ・デュポン社の商品名「ハイトレル４０４７」、「ハイトレル４７６７」及び「ハイトレル５５５７」並びに三菱化学社の商品名「プリマロイＡ１５００」が挙げられる。
【００４６】
熱可塑性ポリオレフィンエラストマー（Ｃ６）としては三井化学社の商品名「ミラストマーＭ４８００ＮＷ」並びに住友化学社の商品名「ＴＰＥ３６８２」及び「ＴＰＥ９４５５」が挙げられる。
【００４７】
中間層５に他のポリマー（Ｃ）が用いられる場合、その配合量は、全基材ポリマー１００質量部に対し１０質量部以下が好ましい。換言すれば、材料硬度が１０未満であるスチレンブロック含有熱可塑性エラストマー（Ａ）と材料硬度が５０以上７０以下であるエチレン−（メタ）アクリル酸共重合体系アイオノマー樹脂（Ｂ）との合計配合量は、全基材ポリマー１００質量部に対し９０質量部以上が好ましい。
【００４８】
中間層５には、必要に応じ、充填剤、分散剤、着色剤等が適量配合される。比重調整の目的で、中間層５にタングステン、モリブデン等の高比重金属の粉末が配合されてもよい。
【００４９】
中間層５の硬度Ｈｍは、５０以下である。この中間層５は、軟質である。この中間層５は、ゴルフボール２の打球感に寄与する。この中間層５を備えたゴルフボール２では、ドライバーで打撃されたときの変形挙動が適正化される。適正な変形挙動により初期スピン速度が抑制され、飛距離が高められる。打球感及び飛行性能の観点から、硬度Ｈｍは４５以下がより好ましい。ゴルフボール２の反発性能の観点から、硬度Ｈｍは３５以上が好ましく、４０以上がより好ましい。
【００５０】
中間層５の厚みＴｍは、１．２ｍｍ以下である。厚みＴｍが上記範囲を越えると、ゴルフボール２の反発性能が不十分となることがある。この観点から、厚みＴｍは１．１ｍｍ以下がより好ましく、１．０ｍｍ以下が特に好ましい。厚みＴｍが薄すぎる場合はゴルフボール２の打球感が不十分となり、また、初期スピンが過剰となることがある。この観点から、厚みは０．３ｍｍ以上が好ましく、０．５ｍｍ以上が特に好ましい。
【００５１】
カバー６に好適な基材ポリマーとしては、アイオノマー樹脂、スチレンブロック含有熱可塑性エラストマー、熱可塑性ポリウレタンエラストマー、熱可塑性ポリアミドエラストマー、熱可塑性ポリエステルエラストマー及び熱可塑性ポリオレフィンエラストマーが挙げられる。ゴルフボール２の反発性能の観点から、アイオノマー樹脂が好ましい。アイオノマー樹脂と他のポリマーとが併用される場合、アイオノマー樹脂の配合量は、全基材ポリマー１００質量部に対して７０質量部以上が好ましい。
【００５２】
カバー６には、必要に応じ、二酸化チタンのような着色剤、硫酸バリウムのような充填剤、分散剤、酸化防止剤、紫外線吸収剤、光安定剤、蛍光剤、蛍光増白剤等が適量配合される。比重調整の目的で、カバー６にタングステン、モリブデン等の高比重金属の粉末が配合されてもよい。
【００５３】
カバー６の硬度Ｈｃは、５５以上である。このカバー６は、中間層５よりも硬質である。このカバー６は、ゴルフボール２の反発性能に寄与する。反発性能の観点から、硬度Ｈｃは５７以上がより好ましい。ゴルフボール２の打球感の観点から、硬度Ｈｃは７０以下が好ましく、６５以下がより好ましい。
【００５４】
カバー６の厚みＴｃは、１．５ｍｍ以下である。厚みＴｃが上記範囲を超えると、ゴルフボール２の打球感が不十分となり、また、過剰なスピンによって飛行性能が不十分となる。この観点から、厚みＴｃは１．４ｍｍ以下がより好ましい。ゴルフボール２の反発性能及び耐久性の観点から、厚みＴｃは０．８ｍｍ以上が好ましい。
【００５５】
飛行性能と打球感との両立の観点から、カバー６の硬度Ｈｃと中間層５の硬度Ｈｍとの差（Ｈｃ−Ｈｍ）は１０以上が好ましく、１５以上がより好ましい。（Ｈｃ−Ｈｍ）は、３０以下が好ましい。
【００５６】
中間層の厚みＴｍに対するカバーの厚みＴｃの比（Ｔｃ／Ｔｍ）は、１．０以上２．０以下が好ましい。（Ｔｃ／Ｔｍ）が上記範囲未満であると、ゴルフボール２の反発性能が不十分となることがある。この観点から、（Ｔｃ／Ｔｍ）は１．２以上がより好ましい。（Ｔｃ／Ｔｍ）が上記範囲を越えると、ゴルフボール２の打球感が不十分となり、また、初期スピンが過剰となることがある。この観点から、（Ｔｃ／Ｔｍ）は１．８以下がより好ましく、１．６以下が特に好ましい。
【００５７】
図２は図１のゴルフボール２が示された拡大平面図であり、図３はその正面図である。図２及び図３から明らかなように、全てのディンプル８の平面形状は円形である。図２及び図３では、ゴルフボール２の表面が１２個の等価なユニットに区画された場合の１個のユニットにおいて、符号によってディンプル８の種類が示されている。このゴルフボール２は、直径が５．１０ｍｍであるディンプルＡ’と、直径が５．００ｍｍであるディンプルＢ’と、直径が４．６０ｍｍであるディンプルＣと、直径が４．６０ｍｍであるディンプルＣ’と、直径が４．５０ｍｍであるディンプルＤと、直径が４．５０ｍｍであるディンプルＤ’と、直径が４．２０ｍｍであるディンプルＥと、直径が４．００ｍｍであるディンプルＦ''と、直径が３．００ｍｍであるディンプルＧを備えている。ディンプルＡ’の個数は２４個であり、ディンプルＢ’の個数は２４個であり、ディンプルＣの個数は３６個であり、ディンプルＣ’の個数は２４個であり、ディンプルＤの個数は７２個であり、ディンプルＤ’の個数は２４個であり、ディンプルＥの個数は６０個であり、ディンプルＦ''の個数は１４個であり、ディンプルＧの個数は２４個である。このゴルフボール２のディンプル８の総数は、３０２個である。
【００５８】
ディンプルＡ’、Ｂ’、Ｃ’及びＤ’は、ダブルラジアスディンプル８ｄである。ディンプルＣ、Ｄ、Ｅ及びＧは、トリプルラジアスディンプル８ｔである。ディンプルＦ''は、シングルラジアスディンプル８ｓである。
【００５９】
図４は、図１のゴルフボール２の一部が示された拡大断面図である。この図４には、ダブルラジアスディンプル８ｄが示されている。この図４には、ディンプル８ｄの面積重心及びゴルフボール２の中心を通過する平面に沿った断面が示されている。図４における上下方向は、ディンプル８ｄの深さ方向である。深さ方向は、ディンプル８ｄの面積重心からゴルフボール２の中心へ向かう方向である。図４において二点鎖線１２で示されているのは、仮想球である。仮想球１２の表面は、ディンプル８ｄが存在しないと仮定されたときのゴルフボール２の表面である。ディンプル８ｄは、仮想球１２から凹陥している。ランド１０は、仮想球１２と一致している。
【００６０】
このディンプル８ｄは、第一側壁面１４及びボトム面１６を備えている。第一側壁面１４はリング状である。ボトム面１６は、碗状である。第一側壁面１４は、点Ｅ１において、ランド１０と連続している。点Ｅ１は、ディンプル８ｄのエッジである。エッジＥ１は、ディンプル８ｄの平面形状を確定する。エッジＥ１が丸められてもよい。ボトム面１６は、第一側壁面１４のボトム側に位置している。ボトム面１６は、点Ｅ２において、第一側壁面１４と連続している。ボトム面１６は、第一側壁面１４と接している。
【００６１】
図４において両矢印Ｄ１で示されているのは、ディンプル８ｄの直径である。この直径Ｄ１は、第一側壁面１４の最大直径でもある。両矢印Ｄ２で示されているのは、ボトム面１６の最大直径である。ディンプル８ｄの直径Ｄ１は、２．０ｍｍ以上６．０ｍｍ以下が好ましい。直径Ｄ１が上記範囲未満であると、ディンプル効果が得られにくい。この観点から、直径Ｄ１は２．２ｍｍ以上がより好ましく、２．４ｍｍ以上が特に好ましい。直径Ｄ１が上記範囲を超えると、実質的に球であるというゴルフボール２の特徴が損なわれる。この観点から、直径Ｄ１は５．８ｍｍ以下がより好ましく、５．６ｍｍ以下が特に好ましい。
【００６２】
第一側壁面１４は、下向きに凸である。第一側壁面１４の最大直径線は、点Ｅ１を通過している。換言すれば、第一側壁面１４は、左右方向において、点Ｅ１よりも外側にはみ出してはいない。これにより、空気の滞留が防止される。第一側壁面１４の最下点は、点Ｅ２と一致している。換言すれば、第一側壁面１４は、点Ｅ１から点Ｅ２に至るまで、下向きに傾斜している。これにより、空気の滞留が防止される。
【００６３】
ボトム面１６は、下向きに凸である。ボトム面１６の最大直径線は、点Ｅ２を通過している。換言すれば、ボトム面１６は、左右方向において、点Ｅ２よりも外側にはみ出してはいない。これにより、空気の滞留が防止される。
【００６４】
図４において、矢印Ｒ１で示されているのは第一側壁面１４の曲率半径であり、矢印Ｒ２で示されているのはボトム面１６の曲率半径である。曲率半径Ｒ２は、曲率半径Ｒ１よりも大きい。換言すれば、第一側壁面１４は急な傾斜であり、ボトム面１６は緩やかな傾斜である。このディンプル８ｄでは、比（Ｒ２／Ｒ１）は５以上である。この比（Ｒ２／Ｒ１）は、従来のダブルラジアスディンプルの比（Ｒ２／Ｒ１）よりも大きい。このディンプル８ｄは、ゴルフボール２の飛行性能に寄与する。このディンプル８ｄがゴルフボール２の飛行性能に寄与する理由は詳細には不明であるが、比（Ｒ２／Ｒ１）が大きいことに起因して、ランド１０から最深部に向かう空気の流れが乱され、抗力が低減されるためと推測される。飛行性能の観点から、比（Ｒ２／Ｒ１）は１０以上がより好ましく、２０以上が特に好ましい。比（Ｒ２／Ｒ１）が過大であるとボトム面１６での空気の流れが単調となるので、比（Ｒ２／Ｒ１）は５５以下が好ましく、５０以下がより好ましい。曲率半径Ｒ１は、０．３ｍｍ以上１０．０ｍｍ以下が好ましい。曲率半径Ｒ２は、２．０ｍｍ以上６０．０ｍｍ以下が好ましい。
【００６５】
ボトム面１６の最大直径Ｄ２は、ディンプル８ｄの直径Ｄ１の０．６０倍以上０．９５倍以下が好ましい。直径Ｄ２が上記範囲未満であると、ディンプル効果に対するボトム面１６の寄与率が不十分となる。この観点から、直径Ｄ２は、直径Ｄ１の０．７０倍以上がより好ましく、０．７５倍以上が特に好ましい。直径Ｄ２が上記範囲を超えると、ディンプル効果に対する第一側壁面１４の寄与率が不十分となる。この観点から、直径Ｄ２は、直径Ｄ１の０．９３倍以下がより好ましく、０．９０倍以下が特に好ましい。
【００６６】
図４において、両矢印ｄ１で示されているのは第一側壁面１４の深さであり、両矢印ｄ２で示されているのはボトム面１６の深さである。深さｄ１及び深さｄ２の合計は、ディンプル８ｄの深さｄである。
【００６７】
第一側壁面１４の深さｄ１は、ディンプル８ｄの深さｄの０．２０倍以上０．７０倍以下が好ましい。深さｄ１が上記範囲未満であると、ディンプル効果に対する第一側壁面１４の寄与率が不十分となる。この観点から、深さｄ１は深さｄの０．２２倍以上がより好ましく、０．２５倍以上が特に好ましい。深さｄ１が上記範囲を超えると、ディンプル効果に対するボトム面１６の寄与率が不十分となる。この観点から、深さｄ１は深さｄの０．６８倍以下がより好ましく、０．６５倍以下が特に好ましい。
【００６８】
図５は、図１のゴルフボール２の一部が示された拡大断面図である。この図５には、トリプルラジアスディンプル８ｔが示されている。このディンプル８ｔは、第一側壁面１８、第二側壁面２０及びボトム面２２を備えている。第一側壁面１８及び第二側壁面２０はリング状である。ボトム面２２は、碗状である。第一側壁面１８は、エッジＥ１においてランド１０と連続している。エッジＥ１が丸められてもよい。第二側壁面２０は、第一側壁面１８のボトム側に位置している。第二側壁面２０は、点Ｅ２において、第一側壁面１８と連続している。エッジＥ２が丸められてもよい。ボトム面２２は、第二側壁面２０のボトム側に位置している。ボトム面２２は、点Ｅ３において、第二側壁面２０と連続している。ボトム面２２は、第二側壁面２０と接している。
【００６９】
図５において両矢印Ｄ１で示されているのは、ディンプル８ｔの直径である。この直径Ｄ１は、第一側壁面１８の最大直径でもある。両矢印Ｄ２で示されているのは、第二側壁面２０の最大直径である。両矢印Ｄ３で示されているのは、ボトム面２２の最大直径である。ディンプル８ｔの直径Ｄ１は、２．０ｍｍ以上６．０ｍｍ以下が好ましい。直径Ｄ１が上記範囲未満であると、ディンプル効果が得られにくい。この観点から、直径Ｄ１は２．２ｍｍ以上がより好ましく、２．４ｍｍ以上が特に好ましい。直径Ｄ１が上記範囲を超えると、実質的に球であるというゴルフボール２の特徴が損なわれる。この観点から、直径Ｄ１は５．８ｍｍ以下がより好ましく、５．６ｍｍ以下が特に好ましい。
【００７０】
図５において二点鎖線２４で示されているのは、仮想ディンプルである。仮想ディンプル２４の断面形状は、円弧である。この円弧の曲率半径は、図５において、符号Ｒｘで示されている。この仮想ディンプル２４は、シングルラジアスディンプルである。仮想ディンプル２４の直径は、Ｄ１である。換言すれば、仮想ディンプル２４の直径とトリプルラジアスディンプル８ｔの直径とは、同一である。仮想ディンプル２４は、その容積がトリプルラジアスディンプル８ｔの容積と同一になるように想定される。仮想曲率半径Ｒｘは、通常は５．０ｍｍ以上２５．０ｍｍ以下である。
【００７１】
第一側壁面１８は、下向きに凸である。第一側壁面１８の曲率半径Ｒ１は、仮想曲率半径Ｒｘと同一か、それよりも大きい。換言すれば、第一側壁面１８は緩やかに湾曲している。ランド１０を通過した空気は、第一側壁面１８に沿って流れる。第一側壁面１８の湾曲は緩やかなので、ランド１０からディンプル８ｔの中心に向かって、空気が円滑に流れ込む。湾曲が緩やかな第一側壁面１８は、エッジＥ１の近傍の応力集中を緩和する。このトリプルラジアスディンプル８ｔにより、ゴルフボール２がショートアイアンで打撃されたときの削れが防止される。トリプルラジアスディンプル８ｔは、ゴルフボール２の耐擦傷性に寄与する。空気の円滑な流れの観点及び耐擦傷性の観点から、曲率半径Ｒ１は７．０ｍｍ以上が好ましく、８．０ｍｍ以上が特に好ましい。曲率半径Ｒ１は、３０．０ｍｍ以下が好ましい。
【００７２】
第一側壁面１８の最大直径線は、点Ｅ１を通過している。換言すれば、第一側壁面１８は、左右方向において、点Ｅ１よりも外側にはみ出してはいない。これにより、空気の滞留が防止される。第一側壁面１８の最下点は、点Ｅ２と一致している。換言すれば、第一側壁面１８は、点Ｅ１から点Ｅ２に至るまで、下向きに傾斜している。これにより、空気の滞留が防止される。
【００７３】
第二側壁面２０は、下向きに凸である。第二側壁面２０の曲率半径Ｒ２は、仮想曲率半径Ｒｘよりも小さい。第一側壁面１８を通過した空気は、第二側壁面２０に沿って流れる。空気は、第二側壁面２０によって急激に方向を変えられる。この方向の変化は、ディンプル効果を高める。ディンプル効果の観点から、曲率半径Ｒ２は仮想曲率半径Ｒｘの０．４０倍以下が好ましく、０．３０倍以下がより好ましく、０．２５倍以下が特に好ましい。曲率半径Ｒ２は仮想曲率半径Ｒｘの０．１０倍以上が好ましい。曲率半径Ｒ２は、１．５ｍｍ以上５．０ｍｍ以下が好ましい。
【００７４】
第二側壁面２０の最大直径線は、点Ｅ２を通過している。換言すれば、第二側壁面２０は、左右方向において、点Ｅ２よりも外側にはみ出してはいない。これにより、空気の滞留が防止される。第二側壁面２０の最下点は、点Ｅ３と一致している。換言すれば、第二側壁面２０は、点Ｅ２から点Ｅ３に至るまで、下向きに傾斜している。これにより、空気の滞留が防止される。
【００７５】
ボトム面２２は、下向きに凸である。ボトム面２２の曲率半径Ｒ３は、仮想曲率半径Ｒｘと同一か、それよりも大きい。換言すれば、ボトム面２２は緩やかに湾曲している。第二側壁面２０を通過した空気は、ボトム面２２に沿って流れる。空気は、このボトム面２２によって円滑に反対側の第二側壁面２０へと導かれる。空気は、反対側の第二側壁面２０によって急激に方向を変えられる。この方向の変化は、ディンプル効果を高める。円滑な空気の流れの観点から、ボトム面２２の曲率半径Ｒ３は仮想曲率半径Ｒｘの１．１０倍以上が好ましく、１．２０倍以上がより好ましい。ボトム面２２の曲率半径Ｒ３は仮想曲率半径Ｒｘの１．７０倍以下が好ましい。曲率半径Ｒ３は７．０ｍｍ以上が好ましく、８．０ｍｍ以上が特に好ましい。曲率半径Ｒ３は、３５．０ｍｍ以下が好ましい。
【００７６】
ボトム面２２の最大直径線は、点Ｅ３を通過している。換言すれば、ボトム面２２は、左右方向において、点Ｅ３よりも外側にはみ出してはいない。これにより、空気の滞留が防止される。
【００７７】
第二側壁面２０の最大直径Ｄ２は、ディンプル８ｔの直径Ｄ１の０．６０倍以上０．９５倍以下が好ましい。直径Ｄ２が上記範囲未満であると、ディンプル効果に対する第二側壁面２０又はボトム面２２の寄与率が不十分となる。この観点から、直径Ｄ２は、直径Ｄ１の０．７０倍以上がより好ましく、０．７５倍以上が特に好ましい。直径Ｄ２が上記範囲を超えると、ディンプル効果に対する第一側壁面１８の寄与率が不十分となる。この観点から、直径Ｄ２は、直径Ｄ１の０．９３倍以下がより好ましく、０．９０倍以下が特に好ましい。
【００７８】
ボトム面２２の最大直径Ｄ３は、直径Ｄ２の０．６０倍以上０．９５倍以下が好ましい。直径Ｄ３が上記範囲未満であると、ディンプル効果に対するボトム面２２の寄与率が不十分となる。この観点から、直径Ｄ３は、直径Ｄ２の０．７０倍以上がより好ましく、０．７５倍以上が特に好ましい。直径Ｄ３が上記範囲を超えると、ディンプル効果に対する第二側壁面２０の寄与率が不十分となる。この観点から、直径Ｄ３は、直径Ｄ２の０．９３倍以下がより好ましく、０．９０倍以下が特に好ましい。
【００７９】
図５において両矢印ｄ１で示されているのは第一側壁面１８の深さであり、両矢印ｄ２で示されているのは第二側壁面２０の深さであり、両矢印ｄ３で示されているのはボトム面２２の深さである。深さｄ１、深さｄ２及び深さｄ３の合計は、ディンプル８ｔの深さｄである。
【００８０】
第一側壁面１８の深さｄ１は、ディンプル８ｔの深さｄの０．１０倍以上０．５０倍以下が好ましい。深さｄ１が上記範囲未満であると、ディンプル効果に対する第一側壁面１８の寄与率が不十分となる。この観点から、深さｄ１は深さｄの０．１５倍以上がより好ましく、０．２０倍以上が特に好ましい。深さｄ１が上記範囲を超えると、ディンプル効果に対する第二側壁面２０又はボトム面２２の寄与率が不十分となる。この観点から、深さｄ１は深さｄの０．４５倍以下がより好ましく、０．４０倍以下が特に好ましい。
【００８１】
第二側壁面２０の深さｄ２は、ディンプル８ｔの深さｄの０．１０倍以上０．６０倍以下が好ましい。深さｄ２が上記範囲未満であると、ディンプル効果に対する第二側壁面２０の寄与率が不十分となる。この観点から、深さｄ２は深さｄの０．１５倍以上がより好ましく、０．２０倍以上が特に好ましい。深さｄ１が上記範囲を超えると、ディンプル効果に対する第一側壁面１８又はボトム面２２の寄与率が不十分となる。この観点から、深さｄ２は深さｄの０．５５倍以下がより好ましく、０．５０倍以下が特に好ましい。
【００８２】
ボトム面２２の深さｄ３は、ディンプル８ｔの深さｄの０．０５倍以上０．５０倍以下が好ましい。深さｄ３が上記範囲未満であると、ディンプル効果に対するボトム面２２の寄与率が不十分となる。この観点から、深さｄ３は深さｄの０．１０倍以上がより好ましく、０．１５倍以上が特に好ましい。深さｄ３が上記範囲を超えると、ディンプル効果に対する第一側壁面１８又は第二側壁面２０の寄与率が不十分となる。この観点から、深さｄ２は深さｄの０．４５倍以下がより好ましく、０．４０倍以下が特に好ましい。
【００８３】
図６は、図１のゴルフボール２の一部が示された拡大断面図である。この図６には、シングルラジアスディンプル８ｓが示されている。このシングルラジアスディンプル８ｓは、断面が円弧状の表面を備えている。このシングルラジアスディンプル８ｓは、エッジＥ１においてランド１０と連続している。エッジＥ１が丸められてもよい。図６において、両矢印Ｄ１で示されているのは直径であり、両矢印ｄ１で示されているのは深さであり、矢印Ｒ１で示されているのは曲率半径である。
【００８４】
このゴルフボール２では、ダブルラジアスディンプル８ｄとトリプルラジアスディンプル８ｔとの混在により、極めて優れたディンプル効果が発揮される。さらにこのゴルフボール２は、前述のように反発性能に優れる。このゴルフボール２では、ディンプル効果と優れた反発性能とにより、優れた飛行性能が達成される。飛行性能の観点から、ディンプル８の総数に対し、ダブルラジアスディンプル８ｄの数の比率Ｐｄが２０％以上に設定され、トリプルラジアスディンプル８ｔの数の比率Ｐｔが５０％以上に設定される必要がある。ディンプル８の総数に対するシングルラジアスディンプル８ｓの比率Ｐｓは、ゼロであってもよい。飛行性能の観点から、比率Ｐｄは２４％以上がより好ましく、３０％以上が特に好ましい。耐擦傷性の観点から、比率Ｐｄは４２％以下が好ましく、４０％以下がより好ましく、３８％以下が特に好ましい。飛行性能及び耐擦傷性の観点から、比率Ｐｔは５５％以上が好ましい。比率Ｐｔは、８０％以下である。
【００８５】
ダブルラジアスディンプル８ｄ、トリプルラジアスディンプル８ｔ及びシングルラジアスディンプル８ｓの面積ｓは、無限遠からゴルフボール２の中心を見た場合の、輪郭線に囲まれた領域の面積である。円形ディンプルの場合、面積ｓは下記数式によって算出される。
s = (D1 / 2)２ * π
図２及び図３に示されたゴルフボール２では、ディンプルＡ’の面積は２０．４３ｍｍ２であり、ディンプルＢ’の面積は１９．６３ｍｍ２であり、ディンプルＣの面積は１６．６２ｍｍ２であり、ディンプルＣ’の面積は１６．６２ｍｍ２であり、ディンプルＤの面積は１５．９０ｍｍ２であり、ディンプルＤ’の面積は１５．９０ｍｍ２であり、ディンプルＥの面積は１３．８５ｍｍ２であり、ディンプルＦ''の面積は１２．５７ｍｍ２であり、ディンプルＧの面積は７．０７ｍｍ２である。
【００８６】
本発明では、仮想球１２の表面積に対する全てのディンプル８の合計面積の比率は、占有率と称される。十分なディンプル効果が得られるとの観点から、占有率は７０％以上が好ましく、７２％以上がより好ましく、７４％以上が特に好ましい。占有率は、９０％以下が好ましい。図２及び図３に示されたゴルフボール２では、ディンプル８の合計面積は４６６２．２ｍｍ２である。このゴルフボール２の仮想球１２の表面積は５７２８．０ｍｍ２なので、占有率は８１．４％である。
【００８７】
本発明において「ディンプルの容積」とは、ディンプル８の輪郭を含む平面とディンプル８の表面とに囲まれた部分の容積を意味する。ディンプル８の総容積は、２５０ｍｍ３以上４００ｍｍ３以下が好ましい。総容積が上記範囲未満であると、ホップする弾道となることがある。この観点から、総容積は２６０ｍｍ３以上がより好ましく、２７０ｍｍ３以上が特に好ましい。総容積が上記範囲を超えると、ドロップする弾道となるおそれがある。この観点から、総容積は３９０ｍｍ３以下がより好ましく、３８０ｍｍ３以下が特に好ましい。
【００８８】
ディンプル８の最深部と仮想球１２との距離Ｆは、０．１０ｍｍ以上０．６０ｍｍ以下が好ましい。距離Ｆが上記範囲未満であると、ホップする弾道となることがある。この観点から、距離Ｆは０．１３ｍｍ以上がより好ましく、０．１５ｍｍ以上が特に好ましい。距離Ｆが上記範囲を超えると、ドロップする弾道となることがある。この観点から、距離Ｆは０．５５ｍｍ以下がより好ましく、０．５０ｍｍ以下が特に好ましい。
【００８９】
ディンプル８の総数は、２００個以上５００個以下が好ましい。総数が上記範囲未満であると、ディンプル効果が得られにくい。この観点から、総数は２４０個以上がより好ましく、２６０個以上が特に好ましい。総数が上記範囲を超えると、個々のディンプル８のサイズが小さいことに起因してディンプル効果が得られにくい。この観点から、総数は４８０個以下がより好ましく、４６０個以下が特に好ましい。
【実施例】
【００９０】
以下、実施例によって本発明の効果が明らかにされるが、この実施例の記載に基づいて本発明が限定的に解釈されるべきではない。
【００９１】
［実施例１］
１００質量部のポリブタジエン（ジェイエスアール社の商品名「ＢＲ−７３０」）、２４質量部のアクリル酸亜鉛、５質量部の酸化亜鉛、適量の硫酸バリウム１５、０．３質量部のビス（ペンタブロモフェニル）ジスルフィド及び０．６質量部のジクミルパーオキサイドを混練し、ゴム組成物を得た。このゴム組成物を共に半球状キャビティを備えた上型及び下型からなる金型に投入し、１７０℃で３０分間加熱して、直径が３７．１ｍｍのコアを得た。一方、下記表２に示されるタイプｄの樹脂組成物を調製した。上記コアを金型に投入し、コアの周囲に上記樹脂組成物を射出成形法により注入して、厚みが１．０ｍｍである中間層を成形した。さらに、下記表３に示されるタイプｇの樹脂組成物を調製した。上記コア及び中間層からなる球体を、内周面に多数の突起を備えた金型に投入し、球体の周囲に上記樹脂組成物を射出成形法により注入して、厚みが１．４ｍｍであるカバーを成形した。カバーには、突起の形状が反転した形状のディンプルが多数形成された。このカバーに塗装を施して、直径が４２．７ｍｍであり質量が約４５．４ｇである実施例１のゴルフボールを得た。このゴルフボールでは、ディンプル総容積は約３２０ｍｍ３であり、表面積占有率は約８１％である。このゴルフボールのディンプルパターンは、下記表５に示されるタイプIIIである。このゴルフボールのディンプルＦ''は、射出成形用金型のホールドピン及びベントピンの先端に相当する。
【００９２】
［実施例２から３及び比較例１から５］
コア、中間層、カバー及びディンプルの仕様を下記表６及び表７に示される通りとした他は実施例１と同様にして、実施例２から３及び比較例１から５のゴルフボールを得た。コアのゴム組成物の詳細が下記表１に示されており、中間層の樹脂組成物の詳細が下記表２に示されており、カバーの樹脂組成物の詳細が下記表３に示されており、ディンプルの仕様の詳細が下記表４及び表５に示されている。
【００９３】
【表１】
2006149937.tif 000003
【００９４】
【表２】
2006149937.tif 000004
【００９５】
【表３】
2006149937.tif 000005
【００９６】
【表４】
2006149937.tif 000006
【００９７】
【表５】
2006149937.tif 000007
【００９８】
［反発係数の測定］
ゴルフボールに、質量が２００ｇであるアルミニウム製の中空円柱を４０ｍ／ｓの速度で衝突させた。衝突前後における中空円柱の速度及び衝突後のゴルフボールの速度を計測し、ゴルフボールの反発係数を求めた。１２回測定されて得られたデータの平均値が、比較例１のゴルフボールの反発係数が１．００とされたときの指数として、下記表６及び表７に示されている。
【００９９】
［飛距離テスト］
ツルテンパー社のスイングマシンに、メタルヘッドを備えたドライバー（住友ゴム工業株式会社の商品名「ＸＸＩＯ」、シャフト硬度：Ｒ、ロフト角：１１°）を装着した。ヘッド速度が４０ｍ／ｓｅｃである条件でゴルフボールを打撃して、発射地点から静止地点までの距離を測定した。１２回の測定の平均値が、下記の表６及び表７に示されている。
【０１００】
［打球感の評価］
１０名のゴルファーにドライバーでゴルフボールを打撃させた。打球感が良好であると回答したゴルファーの人数が８名以上であるものを「Ａ」とし、６名以上７名以下であるものを「Ｂ」とし、４名以上５名以下であるものを「Ｃ」とし、３名以下であるものを「Ｄ」とした。この結果が、下記表６及び表７に示されている。
【０１０１】
［耐擦傷性の評価］
上記スイングマシンに、サンドウエッジ（住友ゴム工業株式会社の商品名「ＸＸＩＯ」、シャフト硬度：Ｓ、ロフト角：５６°）を装着した。ヘッド速度が２１ｍ／ｓｅｃである条件でゴルフボールを打撃し、ゴルフボールの外観を目視で観察した。２０個のゴルフボールを観察し、「Ａ」から「Ｃ」の３ランクの格付けを行った。この結果が、下記の表６及び表７に示されている。Ａランクが最も好ましい。
【０１０２】
【表６】
2006149937.tif 000008
【０１０３】
【表７】
2006149937.tif 000009
【０１０４】
表６及び表７に示されるように、実施例のゴルフボールは飛行性能、打球感及び耐擦傷性に優れている。この評価結果から、本発明の優位性は明らかである。
【産業上の利用可能性】
【０１０５】
本発明は、ゴルフ場でのプレーに用いられるゴルフボール及びドライビングレンジで用いられるゴルフボールに適用されうる。
【図面の簡単な説明】
【０１０６】
【図１】図１は、本発明の一実施形態に係るゴルフボールが示された模式的断面図である。
【図２】図２は、図１のゴルフボールが示された拡大平面図である。
【図３】図３は、図２のゴルフボールが示された正面図である。
【図４】図４は、図１のゴルフボールの一部が示された拡大断面図である。
【図５】図５は、図１のゴルフボールの一部が示された拡大断面図である。
【図６】図６は、図１のゴルフボールの一部が示された拡大断面図である。
【図７】図７は、本発明の実施例３に係るゴルフボールが示された平面図である。
【図８】図８は、図７のゴルフボールが示された正面図である。
【図９】図９は、比較例２に係るゴルフボールが示された平面図である。
【図１０】図１０は、図９のゴルフボールが示された正面図である。
【図１１】図１１は、比較例３に係るゴルフボールが示された平面図である。
【図１２】図１２は、図１１のゴルフボールが示された正面図である。
【符号の説明】
【０１０７】
２・・・ゴルフボール
４・・・コア
５・・・中間層
６・・・カバー
８、８ｄ、８ｔ、８ｓ・・・ディンプル
１０・・・ランド
１２・・・仮想球
１４、１８・・・第一側壁面
１６、２２・・・ボトム面
２０・・・第二側壁面
２４・・・仮想ディンプル
【図１】
2006149937.tif 000010
【図２】
2006149937.tif 000011
【図３】
2006149937.tif 000012
【図４】
2006149937.tif 000013
【図５】
2006149937.tif 000014
【図６】
2006149937.tif 000015
【図７】
2006149937.tif 000016
【図８】
2006149937.tif 000017
【図９】
2006149937.tif 000018
【図１０】
2006149937.tif 000019
【図１１】
2006149937.tif 000020
【図１２】
2006149937.tif 000021